МАССА ДЛЯ ИЗГОТОВЛЕНИЯ АГЛОПОРИТА
MASS FOR PRODUCTION OF AGGLOPORITE

Изобретение касается производства пористого заполнителя для легких бетонов.
Известна масса для изготовления аглопорита, содержащая, мас.%: глинистые породы 5,0-95,0; топливные отходы 5,0-95,0 [1].
Задачей изобретения является повышение морозостойкости аглопорита.
Технический результат достигается тем, что масса для изготовления аглопорита, включающая легкоплавкие глинистые породы, дополнительно включает маршалит и угольную мелочь, или древесные опилки, или торф при следующем соотношении компонентов, мас.%: легкоплавкие глинистые породы 65,0-80,0; маршалит 10,0-30,0; угольная мелочь, или древесные опилки или торф 5,0-10,0.
В составе массы для изготовления аглопорита могут быть использованы любые легкоплавкие глинистые породы.
В таблице приведены составы массы для изготовления аглопорита.
Компоненты
Состав, мас.%:
1
2
3
Легкоплавкие глинистые породы
65,0
73,0
80,0
Маршалит
30,0
20,0
10,0
Угольная мелочь
5,0
-
-
Древесные опилки
-
7,0
-
Торф
-
-
10,0
Морозостойкость, циклы
35-40
35-40
35-40
Компоненты сырьевой смеси дозируют в требуемых количествах и смешивают. Из полученной массы (с влажностью 18-22 %) формуют гранулы размером 20-40 мм, которые сушат до влажности не более 6 % и обжигают при температуре 1050-1100°С.
Источник информации
1. US 2006/0162619 А1, 2006.